АКТИВИРОВАННЫЙ УГОЛЬ ИЗ МИКРОКРИСТАЛЛИЧЕСКОЙ ЦЕЛЛЮЛОЗЫ

1. Способ получения активированного угля из микрокристаллической целлюлозы, включающий:
- карбонизацию микрокристаллической целлюлозы для формирования карбонизированной микрокристаллической целлюлозы; и
- активирование карбонизированной микрокристаллической целлюлозы для формирования активированного угля.
2. Способ по п.1, в котором микрокристаллическая целлюлоза содержит гранулы из микрокристаллической целлюлозы.
3. Способ по п.2, дополнительно включающий получение гранул микрокристаллической целлюлозы посредством выполнения процесса, включающего:
- смешивание около 30-70 мас.% порошка микрокристаллической целлюлозы и около 30-70 мас.% воды;
- формирование цилиндрического экструдата из порошка микрокристаллической целлюлозы и воды с использованием экструдера;
- образование сферических гранул из цилиндрического экструдата с использованием сферообразователя; и
- сушку гранул.
4. Способ по п.3, дополнительно включающий смешивание бикарбоната натрия или бикарбоната аммония с порошком микрокристаллической целлюлозы и водой, в котором массовое отношение бикарбоната натрия или бикарбоната аммония и порошка микрокристаллической целлюлозы находится в диапазоне от около 0:1 до около 1:1.
5. Способ по п.3, дополнительно включающий смешивание порошка активированного угля с порошком микрокристаллической целлюлозы и водой, в котором массовое отношение порошка активированного угля и порошка микрокристаллической целлюлозы находится в диапазоне от около 0:1 до около 1:1.
6. Способ по п.3, дополнительно включающий смешивание пригодного к карбонизации предшественника с порошком микрокристаллической целлюлозы и водой, в котором массовое отношение пригодного к карбонизации предшественника и порошка микрокристаллической целлюлозы находится в диапазоне от около 0:1 до около 2:1.
7. Способ по п.6, в котором пригодный к карбонизации предшественник содержит предшественник, выбранный из группы, состоящей из фенола, смолы и их смесей.
8. Способ по п.1, в котором активированный уголь содержит гранулы активированного угля.
9. Способ получения фильтра курительного изделия, включающий:
- получение активированного угля способом по п.1; и
- получение фильтра курительного изделия, содержащего активированный уголь.
10. Способ изготовления курительного изделия, включающий:
- получение фильтра курительного изделия способом по п.9;
- размещение бумажной обертки вокруг табачного стержня для получения табачной палочки; и
- прикрепление фильтра курительного изделия, содержащего активированный уголь, к табачной палочке для получения курительного изделия.
11. Способ по п.10, в котором активированный уголь содержит гранулы активированного угля, включающие гранулы, по меньшей мере, двух фракций различных размеров.
12. Гранулы активированного угля, имеющие поры, содержащие:
- большинство пор размером меньше приблизительно 30 Å; и
3
3
- где объем микропор, вычисленный с использованием теории функционала плотности (ТФП), составляет в диапазоне от около 0,2 см/г до около 1,0 см/г, при размере пор в диапазоне от около 5 Å до около 10 Å.
13. Фильтр курительного изделия, содержащий гранулы активированного угля по п.12.